Brevet FR3074059A1 (20190531)

REVENDICATIONS1. Procédé de purification d'un gaz porteur qui comprend des impuretés oxygénées dans un premier degré d'oxydation, le procédé de purification comprenant la circulation, avantageusement ininterrompue, du gaz porteur au travers et selon une direction XX' d'un filtre (200), le filtre (200) étant fait d'un matériau piège à oxygène qui présente un potentiel d'oxydoréduction E°, et dont une première portion (210a) est dans un état d'oxydoréduction réduit et au sein de laquelle les impuretés oxygénées sont piégées et/ou passent du premier degré d'oxydation à un second degré d'oxydation, le procédé comprenant en outre l'application au filtre (200) d'un potentiel électrique 4V supérieur, en valeur absolue, au potentiel d'oxydoréduction E° lors d'un cycle de purification principal CP.\n<CLM>\1\tProcédé selon la revendication 1, dans lequel le matériau piège à oxygène est une céramique qui présente une porosité ouverte.\n<CLM>\1\tProcédé selon la revendication 2, dans lequel le matériau piège à oxygène comprend en outre, selon la direction XX', une seconde portion (210b) non réduite contiguë à la première portion (210a) selon un front, dit front de réduction F, susceptible de se déplacer au détriment de la première portion (210a) dès lors que le filtre (200) est traversé par un courant, dit courant de polarisation, lors du cycle de purification principal CP.\n<CLM>\1\tProcédé selon la revendication 3, dans lequel, au cours du cycle de purification principal CP, le potentiel électrique 4V est également inférieur à un potentiel électrique prédéterminé 4Vp, le potentiel électrique prédéterminée 4Vp étant ajustée de sorte que la partie positive de la variation temporelle et par unité de surface du courant de polarisation soit inférieure à 20 mA/cm2/h.\n<CLM>\1\tProcédé selon la revendication 3 ou 4, dans lequel dès lors que l'extension de la première portion (210a) selon l'axe XX' dépasse une longueur 15 prédéterminée lors du cycle de purification principal CP, le procédé de purification met en oeuvre un cycle de régénération CR du filtre (200) destiné à repositionner le front de réduction F à une valeur de choix, le cycle de régénération CR comprenant l'application d'un potentiel électrique 4V supérieur au potentiel électrique prédéterminée 4Vp. 5\n<CLM>\1\tProcédé selon la revendication 4 ou 5, dans lequel le procédé de purification comprend également un cycle de rééquilibrage CRI destiné à rééquilibrer électro chimiquement les grains de la céramique, le cycle de rééquilibrage CRI comprenant la mise en court-circuit du filtre (200), avantageusement le cycle de 10 rééquilibrage CRI est mis en oeuvre dès lors que le piégeage des impuretés oxygénées au niveau de la première portion (210a) est inférieur à un taux de piégeage seuil.\n<CLM>\1\tProcédé selon l'une des revendications 3 à 6, dans lequel la céramique est maintenue à une température comprise entre 600 °C et 1100 °C. 15\n<CLM>\1\tProcédé selon l'une des revendications 3 à 7, dans lequel le potentiel électrique 4V est appliqué par un générateur de tension (310) aux deux extrémités du filtre (200). 20\n<CLM>\1\tProcédé selon l'une des revendications 3 à 8, dans lequel durant l'exécution du procédé de purification le courant de polarisation est mesuré continument.\n<CLM>\1\tProcédé selon l'une des revendications 1 à 9, dans lequel le matériau piège comprend une solution solide d'oxyde métallique, la solution solide 25 d'oxyde métallique comprend en particulier une solution solide de ZrY0 ou de ZrScO, ou une structure à base de Th02- et de LaGa03-, avec ou sans double substitutions de Y203 ou Sc203 par du Ce02 ou du A103, ou un mélange 8(Y203)10(A1203)-\n<CLM>\1\tProcédé selon l'une des revendications 1 à 11, dans lequel le gaz 30 porteur comprend un gaz neutre, avantageusement le gaz neutre comprend de l'argon et/ou de l'azote. 16\n<CLM>\1\tProcédé selon l'une des revendications 1 à 11, dans lequel le gaz comprend de l'hydrogène ou de l'hélium.\n<CLM>\1\tProcédé selon l'une des revendications 1 à 12, dans lequel les 5 impuretés oxygénées comprennent du monoxyde de carbone ou du monoxyde d'azote.\n<CLM>\1\tProcédé selon l'une des revendications 1 à 12, dans lequel, les impuretés oxygénées comprennent de l'eau ou du dioxyde de souffre.